FR 2716677 A1 19950901 FR 9502095 A 19950223 La présente invention a pour objet un procédé de fabrication sans solvant de charges propulsives poreuses préformées ainsi que les charges propulsives poreuses préformées ainsi obtenues. Pour certaines applications, il est nécessaire de disposer de charges propulsives préformées adaptées à l'utilisation envisagée. Sous ces formes, les charges de poudre propulsive ne présentent cependant pas toujours un comportement satisfaisant de combustion. Dans le cas de projectiles stabilisés par ailettes, l'empennage en flèche fait en général saillie dans la douille, ce qui complique l'élaboration. Pour cette raison et en vue de la protection des ailettes fragiles d'empennage, on glisse de préférence des charges propulsives préformées sur la partie du projectile faisant saillie dans l'espace de la douille recevant les charges. Dans ce cas, les fortes épaisseurs des entretoises sont cependant défavorables, de sorte que ces charges propulsives préformées ne subissent souvent qu'une combustion partielle et ne fournissent ainsi qu'une contribution faible à la balistique interne. La partie restante des charges propulsives préformées quitte le canon à l'état non brûlé (risque de signature de bouche). Le fait de prévoir une perforation des charges propulsives préformées n'apporte pas de remède efficace dans la mesure o, pour des raisons techniques, les épaisseurs des entretoises ne peuvent pas être réduites à volonté. Le but de la présente invention est de fournir des charges propulsives préformées qui présentent un comportement de combustion amélioré et brûlent complètement. Un autre but de l'invention est de fournir un procédé pour la fabrication de telles charges propulsives poreuses préformées. Ce but est atteint par la préparation de charges préformées. De telles charges propulsives préformées sont réalisées, suivant l'invention, par le fait que des agents porogènes éluables à l'eau, par exemple des sels alcalins, en particulier de préférence du nitrate de potassium, sont mélangés sans addition de solvant aux poudres sans solvant connues en soi. Le mélange propulsif ainsi obtenu, exempt de solvant, contenant des agents porogène, est ensuite extrudé sous la forme désirée et l'agent porogène est élué à l'aide d'eau des charges propulsives extrudées. L'eau d'élution ne réduit que de façon non sensible la proportion d'explosif. Le cas échéant, il est possible de tenir compte de cette perte déjà lors de la préparation de la recette. Etant donné que les charges propulsives poreuses ainsi obtenues ne contiennent pas de solvant, le séchage subséquent de ces charges propulsives poreuses ne conduit pas à une modification de forme sensible. Le cas échéant, le changement de forme dû au processus de séchage peut être corrigé déjà par une matrice adaptée en vue de l'obtention de la forme désirée. Les quantités d'agents porogènes à mettre en oeuvre dépendent d'une part de l'utilisation envisagée et ne sont d'autre part limitées en dernier lieu vers le haut que par le fait qu'une pression trop élevée ne doit pas s'établir dans l'extrudeuse. Des proportions de masse brute de poudre sans solvant et d'agent porogène suivant un rapport 1:2 peuvent être réalisées sans problèmes. La taille des pores peut être adaptée par l'utilisation d'agents porogènes à grains plus ou moins fins. La fabrication des charges propulsives conformes à l'invention s'effectue de la manière décrite ci-après. Une poudre usuelle sans solvant, convenant pour l'utilisation envisagée, qui ne doit pas contenir plus de 20 %O d'eau, est mélangée intimement, sans addition d'un solvant ou gélifiant, avec un agent porogène, de préférence des sels alcalins, en particulier du nitrate de potassium, en une quantité correspondant au degré de porosité recherché, est de façon usuelle pétrie granulée et mise sous la forme définitive. A la suite du formage définitif, par exemple sous la forme de modules de charge propulsive convenant pour des obus-flèches, l'agent porogène est élué à l'aide d'eau, de préférence à des températures égales ou inférieures à 50 OC. Le processus d'élution est contrôlé en passant par le poids de la charge préformée ou par la quantité d'agent porogène élué. De préférence, l'agent porogène est récupéré et réintroduit dans le procédé. Un avantage de l'utilisation de sels alcalins en tant qu'agents porogènes consiste dans le fait qu'un sel éventuellement non élué complètement a pour effet de réduire la lueur de bouche. Le procédé conforme à l'invention peut être utilisé pour la fabrication sans solvant de formes les plus diverses de charges propulsives poreuses, y compris pour des charges à trous multiples. Par le procédé conforme à l'invention sans solvant, il est possible pour la première fois de préparer des charges propulsives préformées poreuses qui, même si elles présentent des épaisseurs d'entretoises importantes, brûlent sans résidus et fournissent la contribution positive recherchée à la balistique interne. REVENDICATIONS 1. Procédé de fabrication de charges propulsives poreuses préformées, caractérisé par le fait qu'on mélange, sans addition d'un solvant ou gélifiant, un agent porogène éluable à l'eau à une poudre sans solvant connue en soi, on pétrit et granule le mélange de façon usuelle, on extrude le mélange propulsif ainsi obtenu sous la forme recherchée, on élue à l'aide d'eau l'agent porogène des charges propulsives extrudées et on sèche les charges propulsives poreuses. 2. Procédé suivant la revendication 1, caractérisé par le fait qu'on utilise un sel alcalin, de préférence du nitrate de potassium en tant qu'agent porogène. 3. Procédé suivant la revendication 1 ou 2, caractérisé par le fait qu'on choisit les proportions de poudre sans solvant et d'agent porogène dans un rapport de 1:2. 4. Procédé suivant l'une quelconque des revendications précédentes, caractérisé par le fait qu'on élue l'agent porogène à des températures égales ou inférieures à 50 C. 5. Charges propulsives poreuses préformées fabriquées par un procédé suivant l'une quelconque des revendications précédentes.